(57)【要約】      （修正有）【課題】鉱石試料中の分析対象元素の濃度を、迅速かつ簡便に分析する分析方法を提供する。【解決手段】既知量の水分率を有する鉱石試料へ一次Ｘ線を照射し、発生する分析対象元素の二次Ｘ線強度とコンプトン散乱Ｘ線強度を用いて、水分率とコンプトン散乱Ｘ線強度との関係を示す第一の直線回帰式と、水分率と、分析対象元素の二次Ｘ線強度をコンプトン散乱Ｘ線強度で除して得られた補正Ｘ線強度との関係を示す第二の直線回帰式と、分析対象元素の濃度と、第二の直線回帰式の傾きの値との関係を示す第三の直線回帰式とを求める。新規にサンプリングされた鉱石試料へ一次Ｘ線を照射し、分析対象元素の二次Ｘ線強度とコンプトン散乱Ｘ線強度とを測定し、これらの強度と、第一〜第三の直線回帰式とから新規鉱石試料における分析対象元素の濃度を求める。【選択図】図８
2020165963.tif 000002
【特許請求の範囲】
【請求項１】
鉱石試料に含有される分析対象元素の濃度を定量する分析方法であって、
原料鉱石の所定箇所より鉱石試料をサンプリングし、所定の方法に拠り分析対象元素の濃度を定量する第１の工程と、
前記サンプリングされた鉱石試料の水分を０質量％まで乾燥した後、分割し、所定量の水分を添加し、水分率０質量％を含む既知量であって異なる水分率を有する複数の第一の鉱石試料を調製する第２の工程と、
前記複数の第一の鉱石試料のそれぞれへ一次Ｘ線を照射し、発生する分析対象元素の二次Ｘ線強度と、コンプトン散乱Ｘ線強度とを測定する第３の工程と、
前記複数の第一の鉱石試料において、水分率と、コンプトン散乱Ｘ線強度との関係を示す第一の直線回帰式を算出する第３の工程と、
前記複数の第一の鉱石試料において、水分率と、分析対象元素の二次Ｘ線強度をコンプトン散乱Ｘ線強度で除して得られた補正Ｘ線強度との関係を示す第二の直線回帰式を算出し、当該第二の直線回帰式の傾きの値を求める第４の工程と、
前記原料鉱石の前回の所定箇所とは異なる箇所より第二の鉱石試料をサンプリングし、前記第１から第４の工程と同様の操作を実施し、第二の鉱石試料において水分率と、補正Ｘ線強度との関係を示す第二の直線回帰式を算出し、当該第二の直線回帰式の傾きの値を求める第５の工程と、
前記原料鉱石の前回の所定箇所とは異なる箇所より第二の鉱石試料をサンプリングし、前記第５の工程を１回以上繰り返して実施する第６の工程と、
前記第１の工程で得られた、それぞれの鉱石試料における分析対象元素の濃度の値と、前記第４から第６の工程で得られた、それぞれの鉱石試料における第二の直線回帰式の傾きの値との関係を示す第三の直線回帰式を算出する第７の工程と、
前記原料鉱石の新たな所定箇所より第三の鉱石試料をサンプリングし、所定量の水分を添加した後、一次Ｘ線を照射し、発生する分析対象元素の二次Ｘ線強度と、コンプトン散乱Ｘ線強度とを測定する第８の工程を実施した後、さらに、第三の鉱石試料へ所定量の水分を添加した後、一次Ｘ線を照射し、発生する分析対象元素の二次Ｘ線強度と、コンプトン散乱Ｘ線強度とを測定する第９の工程を実施し、第三の鉱石試料の第８および第９の工程におけるコンプトン散乱Ｘ線強度の値を第一の直線回帰式に代入して水分率を算出し、また、コンプトン散乱Ｘ線強度の値と二次Ｘ線強度の値とから補正Ｘ線強度の値を算出する第１０の工程と、
前記第１０の工程で得られた、第三の鉱石試料の第８および第９の工程における水分率と補正Ｘ線強度の値とから、第三の鉱石試料における水分率と、補正Ｘ線強度との関係を示す第四の１次式の傾きの値を算出し、当該傾きの値を、前記第三の直線回帰式の傾きの値へ代入して分析対象元素の濃度を算出することを特徴とする鉱石試料の分析方法。
【請求項２】
前記第５の工程を、前記原料鉱石の前記所定箇所とは異なる新たな箇所よりサンプリングした第二の鉱石試料を用いて、少なくとも２回以上実施して、第三の直線回帰式を算出することを特徴とする請求項１に記載の鉱石試料の分析方法。
【請求項３】
前記第一および／または第二の鉱石試料の形態が塊状であって、１次Ｘ線の照射を受ける平滑な測定面を得ることが困難であるとき、
前記第一および／または第二の鉱鉱石試料へ純水を添加して混合することで流動性を付与し、平滑な測定面を得た後、請求項１または２に記載の鉱石試料の分析方法を適用し、分析対象元素の濃度を定量することを特徴とする鉱石試料の分析方法。
【請求項４】
前記第一および／または第二の鉱石試料の形態が粘土状であって、１次Ｘ線の照射を受ける平滑な測定面を得ることが困難であるとき、
前記第一および／または第二の鉱石試料へ純水を添加して混合することで流動性を付与し、平滑な測定面を得た後、請求項１または２に記載の鉱石試料の分析方法を適用し、分析対象元素の濃度を定量することを特徴とする鉱石試料の分析方法。
【請求項５】
前記第２の工程において、鉱石試料へ所定量の水分を添加する際、当該鉱石試料がスラリー化する以上の水分量であって、且つ、前記第７の工程において、鉱石試料へ所定量の水分を添加しても、当該鉱石試料の水分率が５０質量％以下となる水分量を添加することを特徴とする請求項１から４のいずれかに記載の鉱石試料の分析方法。
【発明の詳細な説明】
【技術分野】
【０００１】
本発明は、蛍光Ｘ線分析（Ｘ−ｒａｙ  ｆｌｕｏｒｅｓｃｅｎｃｅ  ａｎａｌｙｓｉｓ；ＸＲＦ）装置を用いて、原料鉱石からサンプリングされた鉱石試料における分析対象元素の濃度を分析する方法に関する。
【背景技術】
【０００２】
蛍光Ｘ線分析法は原料鉱石からサンプリングされた鉱石試料に１次Ｘ線を照射し、鉱石試料に含まれる分析対象元素から二次的に発生する二次Ｘ線（本発明において、「二次Ｘ線」とは、分析対象元素から二次的に発生する「蛍光Ｘ線」のことを意味している。）を用いて、当該分析対象元素の定性・定量分析を行う分析法である。当該蛍光Ｘ線分析法は、湿式分析法や誘導結合プラズマ発光分光分析（ＩＣＰ分析）法等と比較すると、短時間で分析結果を得ることが可能である。この為、分析コストの削減および分析結果の迅速な工程へのフィードバックを目的として、各種の工程の品質管理法として広く利用されている。
【０００３】
尚、本発明において分析対象である鉱石試料とは、例えば、一の鉱石採掘場、所定鉱石の一の鉱脈、等に存在する原料鉱石からサンプリングされた鉱石試料の意味である。従って、当該鉱石試料が、出来るだけ互いに離れた範囲からサンプリングされた場合であっても、分析対象元素の濃度は当該鉱石試料間にて差異があるものの、当該鉱石試料のマトリックス部分の元素組成は当該鉱石試料間において実質的に同一と考えられるものである。
【先行技術文献】
【特許文献】
【０００４】
【特許文献１】特許第４６２９１５８号公報
【特許文献２】特開平１０−８２７４９号公報
【非特許文献】
【０００５】
【非特許文献１】中井泉、「蛍光Ｘ線の分析実際  第２版」、朝倉書店、２０１６年７月１０日、第１刷
【非特許文献２】新井智也他、「けい光Ｘ線分析の手引」、株式会社リガク、１９８２年９月、初版
【発明の概要】
【発明が解決しようとする課題】
【０００６】
蛍光Ｘ線分析法により、例えば原料鉱石からサンプリングされた鉱石試料に含まれる分析対象元素の定量分析を行う際は、一般的に、前処理として当該鉱石試料の乾燥、粉砕、そして当該乾燥および粉砕後のプレスやガラスビードの作製といった操作が実施される。これは、分析の正確さや精度を担保する上で重要な操作であると考えられている為である（非特許文献１参照）。
【０００７】
本発明者らの検討によると、当該前処理操作の中でも乾燥に費やす時間は長く、数時間から半日程度を要し律速段階となる。一方、工程の操業管理における鉱石試料分析においては、一般的に分析試料数が多く、且つ試料を迅速に分析することが重要である。この結果、本発明者らは、蛍光Ｘ線分析操作においても、より迅速な測定が求められることに想到した。
【０００８】
一方、試料を乾燥することなく、水分を含んだままの状態で測定する場合は、分析対象元素の二次Ｘ線強度の低下などが起こる。この結果、前記前処理を施した試料で作成した検量線を用いて測定しても正しい分析値を得ることが困難である。そこで、変動する成分に応じて強度が変わる散乱強度補正が一般に行われる（特許文献１、２参照）。
また、変動する成分として有機物を多く含む汚泥分析等においては、有機物の除去は水分のように容易ではない。このような場合の補正方法が非特許文献１、２に記載されている。
【０００９】
本発明者らは、上述した特許文献１、２および非特許文献１、２に記載の補正手段を、分析対象試料である鉱石試料に適用出来るのではないかと考えた。
しかしながら、本発明者らは、鉱石試料のうちでも塊状であったり、粘土状であったりして流動性が悪い試料については、分析値の誤差が大きくなるという課題も知見した。
【００１０】
本発明者らは上述の課題を解決する為、研究を行った。その結果、鉱石試料が塊状であったり、粘土状であったりして流動性が悪い試料である場合、当該流動性が悪い試料を蛍光Ｘ線分析装置の試料測定容器に充填しても密に充填することが出来ず、当該試料測定容器壁との間に空隙が生じる為、１次Ｘ線の照射を受ける為の試料の平滑な測定面を得ることが困難となっていることを知見した。そして、当該１次Ｘ線の照射を受ける為の試料の平滑な測定面を得ることが困難であるという事態が、上述した分析値の誤差が大きくなるという課題の原因であることに想到した。
【００１１】
本発明者らは、分析操作の迅速性や簡便性を損なうことなく、１次Ｘ線の照射を受ける為の試料の平滑な測定面を得る為の手段について研究を行った。そして、鉱石試料に適切な前処理を施し、当該試料の流動性を高めた後に当該試料を測定容器内へ充填することで、測定容器内への密な充填を実現し、１次Ｘ線の照射を受ける為の試料の平滑な測定面を得ることが出来るという着想を得た。
【００１２】
当該着想に基づき本発明者らは、測定容器内へ試料を充填する前の段階において、当該鉱石試料を乾燥するか、または、適量の純水を添加し混合することによって、当該試料の流動性を高めた後、当該試料を測定容器内に充填することで、測定容器内への密な充填を実現し、１次Ｘ線の照射を受ける為の試料の平滑な測定面を得ることが出来た。
【００１３】
しかしながら、上述したように鉱石試料を乾燥するのは長時間を要する。他方、鉱石試料へ純水を添加し混合することによって、当該試料より散乱Ｘ線が発生し、鉱石試料の二次Ｘ線強度の低下などが起こる。この結果、例えば、当該前処理を施した試料で作成した検量線を用いて測定を行ったとしても、正しい分析値を得ることが出来ないことが懸念された。
【００１４】
本発明は、上述の状況の下で為されたものであり、その解決しようとする課題は、水分を含む鉱石試料に含有される分析対象元素の濃度を、蛍光Ｘ線分析法を用いて迅速、簡便に分析することが出来る分析方法、および、当該分析方法を用いて、塊状や粘土状である鉱石試料に含有される分析対象元素の濃度を、蛍光Ｘ線分析法を用いて迅速、簡便に分析することが出来る分析方法を提供することである。
【課題を解決するための手段】
【００１５】
ここで、本発明者らはさらに研究を行い、原料鉱石の複数個所から鉱石試料をサンプリングして一次鉱石試料を得、当該一次鉱石試料を分割して二次鉱石試料を調製し、当該二次鉱石試料から０質量％を含む所定の水分率を有する三次鉱石試料を調製し、当該三次鉱石試料のそれぞれへ一次Ｘ線を照射し、当該それぞれの三次鉱石試料から発生する前記分析対象元素の二次Ｘ線強度と、コンプトン散乱Ｘ線強度とを測定した。そして、同一の前記一次鉱石試料に由来する前記複数の各三次鉱石試料において、分析対象元素の二次Ｘ線強度の値をコンプトン散乱Ｘ線強度の値で除した値を補正Ｘ線強度と定義した。すると、各三次鉱石試料の水分率と補正Ｘ線強度との間には、直線回帰式にて表すことが出来る関係があるとの知見を得た。
【００１６】
当該知見より、上述した所定量の水分が添加された鉱石試料において補正Ｘ線強度を算出する一方、コンプトン散乱Ｘ線強度の値から当該鉱石試料の水分量を求め、得られた補正Ｘ線強度の値と水分量の値とから、水分率０％における補正Ｘ線強度を算出出来ることに想到した。
そして、三次鉱石試料における、分析対象元素の濃度と補正Ｘ線強度の値との関係を求めておけば、所定量の水分が添加されて平滑な試料面を有する鉱石試料によって分析対象元素の濃度を求めることが出来ることに想到したものである。
【００１７】
即ち、上述の課題を解決する第１の発明は、
鉱石試料に含有される分析対象元素の濃度を定量する分析方法であって、
原料鉱石の所定箇所より鉱石試料をサンプリングし、所定の方法に拠り分析対象元素の濃度を定量する第１の工程と、
前記サンプリングされた鉱石試料の水分を０質量％まで乾燥した後、分割し、所定量の水分を添加し、水分率０質量％を含む既知量であって異なる水分率を有する複数の第一の鉱石試料を調製する第２の工程と、
前記複数の第一の鉱石試料のそれぞれへ一次Ｘ線を照射し、発生する分析対象元素の二次Ｘ線強度と、コンプトン散乱Ｘ線強度とを測定する第３の工程と、
前記複数の第一の鉱石試料において、水分率と、コンプトン散乱Ｘ線強度との関係を示す第一の直線回帰式を算出する第３の工程と、
前記複数の第一の鉱石試料において、水分率と、分析対象元素の二次Ｘ線強度をコンプトン散乱Ｘ線強度で除して得られた補正Ｘ線強度との関係を示す第二の直線回帰式を算出し、当該第二の直線回帰式の傾きの値を求める第４の工程と、
前記原料鉱石の前回の所定箇所とは異なる箇所より第二の鉱石試料をサンプリングし、前記第１から第４の工程と同様の操作を実施し、第二の鉱石試料において水分率と、補正Ｘ線強度との関係を示す第二の直線回帰式を算出し、当該第二の直線回帰式の傾きの値を求める第５の工程と、
前記原料鉱石の前回の所定箇所とは異なる箇所より第二の鉱石試料をサンプリングし、前記第５の工程を１回以上繰り返して実施する第６の工程と、
前記第１の工程で得られた、それぞれの鉱石試料における分析対象元素の濃度の値と、前記第４から第６の工程で得られた、それぞれの鉱石試料における第二の直線回帰式の傾きの値との関係を示す第三の直線回帰式を算出する第７の工程と、
前記原料鉱石の新たな所定箇所より第三の鉱石試料をサンプリングし、所定量の水分を添加した後、一次Ｘ線を照射し、発生する分析対象元素の二次Ｘ線強度と、コンプトン散乱Ｘ線強度とを測定する第８の工程を実施した後、さらに、第三の鉱石試料へ所定量の水分を添加した後、一次Ｘ線を照射し、発生する分析対象元素の二次Ｘ線強度と、コンプトン散乱Ｘ線強度とを測定する第９の工程を実施し、第三の鉱石試料の第８および第９の工程におけるコンプトン散乱Ｘ線強度の値を第一の直線回帰式に代入して水分率を算出し、また、コンプトン散乱Ｘ線強度の値と二次Ｘ線強度の値とから補正Ｘ線強度の値を算出する第１０の工程と、
前記第１０の工程で得られた、第三の鉱石試料の第８および第９の工程における水分率と補正Ｘ線強度の値とから、第三の鉱石試料における水分率と、補正Ｘ線強度との関係を示す第四の１次式の傾きの値を算出し、当該傾きの値を、前記第三の直線回帰式の傾きの値へ代入して分析対象元素の濃度を算出することを特徴とする鉱石試料の分析方法である。
第２の発明は、
前記第５の工程を、前記原料鉱石の前記所定箇所とは異なる新たな箇所よりサンプリングした第二の鉱石試料を用いて、少なくとも２回以上実施して、第三の直線回帰式を算出することを特徴とする第１の発明に記載の鉱石試料の分析方法である。
第３の発明は、
前記第一および／または第二の鉱石試料の形態が塊状であって、１次Ｘ線の照射を受ける平滑な測定面を得ることが困難であるとき、
前記第一および／または第二の鉱鉱石試料へ純水を添加して混合することで流動性を付与し、平滑な測定面を得た後、第１または第２の発明に記載の鉱石試料の分析方法を適用し、分析対象元素の濃度を定量することを特徴とする鉱石試料の分析方法である。
第４の発明は、
前記第一および／または第二の鉱石試料の形態が粘土状であって、１次Ｘ線の照射を受ける平滑な測定面を得ることが困難であるとき、
前記第一および／または第二の鉱石試料へ純水を添加して混合することで流動性を付与し、平滑な測定面を得た後、第１または第２の発明に記載の鉱石試料の分析方法を適用し、分析対象元素の濃度を定量することを特徴とする鉱石試料の分析方法である。
第５の発明は、
前記第２の工程において、鉱石試料へ所定量の水分を添加する際、当該鉱石試料がスラリー化する以上の水分量であって、且つ、前記第７の工程において、鉱石試料へ所定量の水分を添加しても、当該鉱石試料の水分率が５０質量％以下となる水分量を添加することを特徴とする第１から第４の発明のいずれかに記載の鉱石試料の分析方法である。
【発明の効果】
【００１８】
本発明によれば、水分を含む鉱石試料に含有される分析対象元素の濃度を、蛍光Ｘ線分析法を用いて迅速、簡便に分析することが出来た。そして、当該分析方法を用いて、塊状や粘土状である鉱石試料に含有される分析対象元素の濃度を、蛍光Ｘ線分析法を用いて迅速、簡便に分析することが出来た。
【図面の簡単な説明】
【００１９】
【図１】本発明の一実施の形態に係る蛍光Ｘ線分析用試料調製方法における試料調製プロセスの概略を示す工程図である。
【図２】塊状を有する鉱石試料の外観の一例である。
【図３】図２に示す鉱石試料を測定容器における測定面側から見た外観の一例である。
【図４】図２に示す鉱石試料へ流動性を付与した後の外観の一例である。
【図５】図４に示す鉱石試料を測定容器における測定面側から見た外観の一例である。
【図６】鉱石試料の水分率をＸ軸にとり、当該鉱石試料に含有される分析対象元素の蛍光Ｘ線強度をＹ軸にとって、両者の関係を示したグラフである。
【図７】鉱石試料の水分率をＸ軸にとり、当該鉱石試料からのコンプトン散乱Ｘ線強度をＹ軸にとって、両者の関係を示したグラフである。
【図８】鉱石試料の水分率をＸ軸にとり、当該鉱石試料からの補正Ｘ線強度の値をＹ軸にとって、両者の関係を示したグラフである。
【発明を実施するための形態】
【００２０】
本発明を実施するための形態について、まず、水分を含む鉱石試料に含有される分析対象元素の濃度を、蛍光Ｘ線分析法を用いて迅速、簡便に分析することが出来る分析方法について「１．鉱石試料に含有される分析対象元素の定量方法」にて説明する。
そして、当該分析方法を用いて、塊状や粘土状である鉱石試料に含有される分析対象元素の濃度を、蛍光Ｘ線分析法を用いて迅速、簡便に分析することが出来る分析方法について「２．鉱石試料に含有される分析対象元素の濃度を分析する方法」にて説明する。
【００２１】
１．鉱石試料に含有される分析対象元素の定量方法
本発明に係る鉱石試料に含有される分析対象元素の定量方法について、（１）原料鉱石から鉱石試料をサンプリングする工程、（２）所定量の水分率を有する鉱石試料を調製する工程、（３）分析対象である元素の濃度と分析対象元素から発生する補正Ｘ線強度との関係を求める工程、の順に説明する。
【００２２】
（１）原料鉱石から鉱石試料をサンプリングする工程
原料鉱石において、鉱石試料のサンプリングを行う点数について特に制限はないが、複数であることが好ましく、例えば４点であることが好ましい。複数点数のサンプリングを行う際は、出来るだけ互いに離れた範囲から鉱石試料のサンプリングを実施する（本発明において「第一の鉱物試料」と記載する場合がある。）。原料鉱石からサンプリングされた当該第一の鉱石試料を本発明では、一次鉱石試料とする。例えば、第一の鉱石試料の一次鉱石試料として４点のサンプリングを実施するのであれば、原料鉱石の東、西、南、北の各地点から、一次鉱石試料Ａ、Ｂ、Ｃ、Ｄを採取することが考えられる（尚、サンプリング数は、適宜、設定可能である）。
一方、一次鉱石試料Ａ、Ｂ、Ｃ、Ｄを採取した鉱石の領域から、適時、新規の一次鉱石試料Ｅ、Ｆ、Ｇ・・・（本発明において「第二の鉱物試料」と記載する場合がある。）が採取される。
当該第一および第二の鉱物試料における一次鉱石試料Ａ、Ｂ、Ｃ、Ｄ、Ｅ、Ｆ、Ｇ・・・は概ね類似の元素組成を有するが、定量分析の対象となる分析対象元素においては、それぞれ異なった濃度を有していると考えられる。
【００２３】
（２）所定量の水分率を有する鉱石試料を調製する工程
前記第一の鉱物試料における一次鉱石試料Ａ、Ｂ、Ｃ、Ｄを乾燥させ、水分率を０質量％とする。そして、水分率０質量％となった一次鉱石試料Ａ、Ｂ、Ｃ、Ｄのそれぞれを、好ましくは３個以上に分割して二次鉱石試料を得る。
尚、この一次鉱石試料Ａ、Ｂ、Ｃ、Ｄを乾燥させ、水分率を０質量％とする操作は、長時間を要する操作ではある。しかし後述する第一および第二の直線回帰式を求めた後の、鉱石試料Ｅ、Ｆ、Ｇ・・・においては、当該乾燥操作は不要となる。
【００２４】
次に、前記所定個に分割した二次鉱石試料のそれぞれへ、純水を添加しない、または、所定量の純水を添加して、水分率０質量％を含む所定の水分率を有する三次鉱石試料を調製した。
具体的には、例えば上述した分割した二次鉱石試料から、水分率０質量％である三次鉱石試料Ａｗｅｔ０％、Ｂｗｅｔ０％、Ｃｗｅｔ０％、Ｄｗｅｔ０％、から、例えば、水分率５０質量％である三次鉱石試料Ａｗｅｔ５０％、Ｂｗｅｔ５０％、Ｃｗｅｔ５０％、Ｄｗｅｔ５０％までの範囲で、複数段階（例えば８段階）の水分率を有する三次鉱石試料を調製した。
【００２５】
（３）分析対象である元素の濃度と分析対象元素から発生する補正Ｘ線強度との関係を求める工程
ここで、水分率０質量％の第一の鉱物試料における三次鉱石試料Ａｗｅｔ０％〜Ｄｗｅｔ０％に含有される分析対象元素の濃度を、所定の分析方法によって定量する。具体的には、ＩＣＰ分析、湿式化学分析、蛍光Ｘ線分析等が考えられる。
【００２６】
次に、蛍光Ｘ線分析装置を用いて、水分率０質量％である三次鉱石試料Ａｗｅｔ０％、Ｂｗｅｔ０％、Ｃｗｅｔ０％、Ｄｗｅｔ０％、から、水分率５０質量％である三次鉱石試料Ａｗｅｔ５０％、Ｂｗｅｔ５０％、Ｃｗｅｔ５０％、Ｄｗｅｔ５０％の範囲で、８段階の水分率を有する三次鉱石試料のそれぞれに一次Ｘ線を照射し、それぞれの三次鉱石試料に含有される分析対象元素から発生する二次（蛍光）Ｘ線強度と、それぞれの三次鉱石試料から発生するコンプトン散乱Ｘ線強度とを測定した。
【００２７】
そして、同一の一次鉱石試料に由来する前記複数の三次鉱石試料、即ち、一次鉱石試料Ａに由来する三次鉱石試料Ａｗｅｔ０％〜Ａｗｅｔ５０％、一次鉱石試料Ｂに由来する三次鉱石試料Ｂｗｅｔ０％〜Ｂｗｅｔ５０％、一次鉱石試料Ｃに由来する三次鉱石試料Ｃｗｅｔ０％〜Ｃｗｅｔ５０％、一次鉱石試料Ｄに由来する三次鉱石試料Ｄｗｅｔ０％〜Ｄｗｅｔ５０％の各試料に係る前記二次Ｘ線強度の値を、コンプトン散乱Ｘ線強度の値で除することにより、各試料に係る補正Ｘ線強度を算出した。その結果、各試料に係る補正Ｘ線強度と水分率との関係を見出した。
【００２８】
即ち、第一の鉱物試料における一次鉱石試料Ａ、Ｂ、Ｃ、Ｄからの、二次Ｘ線強度とコンプトン散乱Ｘ線強度とを用いて、これらの一次鉱石試料に含有される分析対象元素の濃度を算出出来る直線回帰式を導出することが出来た。そして、一次鉱石試料Ａ、Ｂ、Ｃ、Ｄが採取された領域から、一次鉱石試料Ｅに続いて、適時、新規に採取される第二の鉱物試料における一次鉱石試料Ｆ、Ｇ・・・、に対しても当該分析対象元素の濃度を算出する直線回帰式を適用することで、これらの第二の鉱物試料における一次鉱石試料に含有される分析対象元素の濃度を容易に算出することが出来た。
以下、当該鉱石試料に含有される分析対象元素の濃度を容易に算出する方法について、〈１〉鉱石試料の水分率と補正Ｘ線強度との関係、〈２〉鉱石試料に含有される分析対象元素の濃度の算出、の順に詳細に説明する。
【００２９】
〈１〉鉱石試料の水分率と補正Ｘ線強度との関係
本発明者らは、第一の鉱物試料における三次鉱石試料に含有される分析対象元素の二次（蛍光）Ｘ線強度の値をコンプトン散乱Ｘ線強度の値で除した値を補正Ｘ線強度と定義した。すると、各三次鉱石試料の水分率と補正Ｘ線強度との間には、直線回帰式（本発明において「第二の直線回帰式」と記載する場合がある。）にて近似出来る関係があるとの知見を得た。そして当該知見より、上述した所定量の水分が添加された第一の鉱石試料において補正Ｘ線強度を算出する一方、コンプトン散乱Ｘ線強度の値から当該鉱石試料の水分量を求め、得られた補正Ｘ線強度の値と水分量の値とから、水分率０％における補正Ｘ線強度を算出出来ることに想到した。
尚、第二の直線回帰式は、例えば最小二乗法を用いて求めることが出来る。以下で説明する第一の直線回帰式および第三の直線回帰式も同様である。
以下、第一の鉱石試料の水分率と補正Ｘ線強度との関係について説明する。
【００３０】
図６は、第一の鉱石試料Ａの水分率をＸ軸にとり、当該鉱石試料Ａに含有される分析対象元素の蛍光Ｘ線強度をＹ軸にとって、両者の関係を示したグラフである。
図６より、第一の鉱石試料Ａに含有される分析対象元素の蛍光Ｘ線強度は、当該鉱石試料Ａの水分率が高くなると、低下する傾向があることが判明した。
尚、鉱石試料Ａの性状は、水分率０〜２０質量％において粉末状、３０質量％において塊状、４０〜５０質量％においてスラリー状であった。そして、○で囲った水分率３０質量％の試料は、水分による蛍光Ｘ線強度低下に加えて、試料が塊状になることによって、測定面が疎になり、Ｘ線照射面積が小さくなったことによる、蛍光Ｘ線強度低下の結果であると考えられる。
【００３１】
図７は、第一の鉱石試料Ａの水分率をＸ軸にとり、当該鉱石試料Ａからのコンプトン散乱Ｘ線強度をＹ軸にとって、両者の関係を示したグラフである。
図７より、第一の鉱石試料Ａに含有される分析対象元素からのコンプトン散乱Ｘ線強度は、当該鉱石試料の水分率が高くなると、上昇する傾向があり、各三次鉱石試料の水分率とコンプトン散乱Ｘ線強度との間には、直線回帰式（本発明において「第一の直線回帰式」と記載する場合がある。）にて近似出来る関係があるとの知見を得た。
これは、コンプトン散乱Ｘ線強度が、Ｘ線の質量吸収係数が小さい物質において大きくなることに起因していると考えられ、図７の結果は、鉱石試料の水分率の増加が反映した結果だと考えられる。
また、○で囲った鉱石試料Ａ（水分率３０質量％）は、図６においても説明したように、水分による蛍光Ｘ線強度低下に加えて、試料が塊状になることによって、測定面が疎になり、Ｘ線照射面積が小さくなったことによる、コンプトン散乱Ｘ線強度低下の結果であると考えられる。そこで、塊状となった鉱石試料Ａ（水分率３０質量％）のデータは用いずに、第一の直線回帰式を求めた。
【００３２】
そして、一次鉱石試料Ａ〜Ｄより導かれた４種の第一の直線回帰式は、実質的に同一である第一の直線回帰式となる。これは、コンプトン散乱Ｘ線強度が一次鉱石試料の水分率に起因すること、および、一次鉱石試料Ａ〜Ｄのマトリックス部分の元素組成は実質的に同一あることによると考えられる。この第一の直線回帰式における実質的な同一性は、この後に採取される一次鉱石試料Ｅや、それ以降の一次鉱石試料Ｆ、Ｇ・・・においても同様であると考えられる。
従って、一次鉱石試料Ｅ以降の一次鉱石試料においては、コンプトン散乱Ｘ線強度の値と第一の直線回帰式とから、当該一次鉱石試料の水分率を算出することが出来る。
【００３３】
図８は、第一の鉱石試料Ａの水分率をＸ軸にとり、当該鉱石試料Ａに含有される分析対象元素の蛍光Ｘ線強度をコンプトン散乱Ｘ線強度で除した補正Ｘ線強度の値をＹ軸にとって、両者の関係を示したグラフである。
第一の鉱石試料Ａの水分率の値と補正Ｘ線強度の値とは、第二の直線回帰式で表せる関係を有していることが判明した。
但し、○で囲った鉱石試料Ａ（水分率３０質量％）は、他の水分率を有する試料に比べて若干関係の近似性が劣ることも判明した。これは、図６、７においても説明したように、水分による蛍光Ｘ線強度低下に加えて、試料が塊状になることによって、測定面が疎になって平滑でなくなり、Ｘ線照射面積が小さくなったことによると考えられる。そこで、塊状となった鉱石試料Ａ（水分率３０質量％）のデータは用いずに、第二の直線回帰式を求めた。
【００３４】
〈２〉鉱石試料に含有される分析対象元素の濃度の算出
上述した第一の鉱石試料Ａの水分率と当該鉱石試料の補正Ｘ線強度との間における、第二の直線回帰式で表せる関係は、第一の鉱石試料Ｂ〜Ｄにおいても確認出来た。そこで、塊状となった鉱石試料Ｂ〜Ｄ（水分率３０質量％）のデータは用いずに、第二の直線回帰式を求めた。
【００３５】
本発明者らは、第一の鉱石試料Ａ〜Ｄ各々の試料に係る第二の直線回帰式を検討したところ、これらの直線回帰式の傾きの値と、第一の鉱石試料Ａ〜Ｄ各々における分析対象元素の濃度の値との間には、第三の直線回帰式で近似出来る関係があることを知見した。
【００３６】
そして、当該知見より、第一の鉱石試料Ａ〜Ｄが存在する領域から採取された、第二の鉱石試料Ｅ、Ｆ、Ｇ・・・における、水分率の値と補正Ｘ線強度との値の関係を示す１次式（本発明において「第四の１次式」と記載する場合がある。）を求め、第四の１次式の傾きの値を上述した第三の直線回帰式に代入すれば、第二の鉱石試料Ｅ、Ｆ、Ｇ・・・に含有される分析対象元素の濃度は容易に算出出来ることに想到した。
【００３７】
具体的には、スラリー状になる水分率を有する第二の鉱石試料Ｅ、Ｆ、Ｇ・・・へ１次Ｘ線を照射し、当該鉱石試料Ｅ、Ｆ、Ｇ・・・に含有される分析対象元素の蛍光Ｘ線強度と、コンプトン散乱Ｘ線強度とを測定する。そしてコンプトン散乱Ｘ線強度から第一の直線回帰式を用いて水分率を求め、分析対象元素の蛍光Ｘ線強度の値をコンプトン散乱Ｘ線強度の値で除して、補正Ｘ線強度を算出した。
そして、算出された第二の鉱石試料Ｅ、Ｆ、Ｇ・・・の水分率の値と補正Ｘ線強度、および、上述したＸ切片の値とから、第二の鉱石試料Ｅ、Ｆ、Ｇ・・・に係る第四の１次式を算出し傾きの値を求める。得られた傾きの値を第三の直線回帰式に代入することで、第二の鉱石試料Ｅ、Ｆ、Ｇ・・・に含有される分析対象元素の濃度は容易に算出出来た。
【００３８】
この結果、第二の鉱石試料Ｅ、Ｆ、Ｇ・・・においては乾燥工程を経ることなく、迅速且つ容易に含有される分析対象元素の濃度を求めることが出来た。即ち、水分を含む鉱石試料に含有される分析対象元素の濃度を、蛍光Ｘ線分析法を用いて迅速、簡便に分析することが出来た。
【００３９】
２．鉱石試料に含有される分析対象元素の濃度を分析する方法
原料鉱石から鉱石試料をサンプリングし、当該鉱石試料に含有される分析対象元素の濃度を、迅速、簡便に、精度よく分析する方法について、図面を参照しながら説明する。
図１は、本発明の一実施の形態に係る蛍光Ｘ線分析用試料調製方法における試料調製プロセスの概略を示す工程図であり、（１）試料分取工程、（２）流動性の確認工程、（３）純水添加混合工程、（４）測定容器内への充填工程、（５）二次Ｘ線およびコンプトン散乱Ｘ線の測定と分析結果の算出工程、の各工程を有する。以下、各工程毎に説明する。
【００４０】
（１）試料分取工程
本発明が対象とする鉱石試料は、原料鉱石からサンプリングされたものである。原料鉱石から、例えば鉱石試料Ａ〜Ｄをサンプリングする際は、上述したように、出来るだけ互いに離れた範囲から鉱石試料のサンプリングを実施する。一方、鉱石試料Ａ、Ｂ、Ｃ、Ｄを採取した鉱石の領域から、適時、鉱石試料Ｅ、Ｆ、Ｇ・・・を採取する。
【００４１】
（２）流動性の確認工程
前記分取した適量の鉱石試料の形態や流動性を確認する。
例えば、当該鉱石試料を測定容器内に移入し、当該測定容器を振ったり、容器の壁をたたいたりするなどして、鉱石試料を密に充填することを試みた後、当該測定容器の底面に張られたフィルム面において、平滑な測定面を得ることが出来ているか確認することも好ましい。
この結果、当該鉱石試料の形態が、例えば図２に示すように塊状、または粘土状であって、測定容器内に充填した際、例えば図３に示すように前記フィルム面において鉱石試料との間に多数の空隙が存在したりして、平滑な測定面を得ることが困難と考えられるときは、次の純水添加混合工程に進む。
【００４２】
（３）純水添加混合工程
鉱石試料を、例えばプラスチック製の密閉可能な容器に移入する。そして、当該鉱石試料中に塊があれば、これをスパチュラ等で解砕する。その後、試料質量に対して例えば５質量％程度の純水を添加し容器を密閉後、当該容器を上下に振る等によって攪拌する。当該攪拌後、容器の蓋を開け、当該容器を動かしながら、鉱石試料の塊が認められないことを目視で確認する。一方、塊が認められた場合は、再度、純水を例えば５質量％追加で加え攪拌を続ける。
【００４３】
鉱石試料によっては、容器の上下攪拌だけでは塊の解砕が困難な場合がある。このような場合は、容器内にボールミル粉砕用のボールを加えて攪拌を続ける。このとき、ボールの材質としては、測定対象元素に含まれない元素で構成されていることが好ましい。
【００４４】
含まれる塊の解砕が終わった鉱石試料の状態の一例を図４に示す。当該塊の解砕が終わった鉱石試料を測定容器に移入し、底面に張られたフィルム面において気泡や空間が認められず、平滑な測定面を得ることが出来ていることが図５より確認できた。
【００４５】
しかしながら、鉱石試料への純水の過剰添加等により、試料の流動性が高すぎこととなった場合、粗大な粒子と微細な粒子が相分離を起こすため、分析値の誤差要因となり得る。そこで鉱石試料への純水添加量の総量は、乾燥した鉱物試料の５０質量％以下とすることが好ましいと考えられる。
そして鉱石試料の流動性の目安としては、降伏応力が５０Ｐａ以上２００Ｐａ以下の範囲を示す状態が好ましいと考えられる。
【００４６】
（４）測定容器内への充填工程
適宜な流動性を付与された鉱石試料を測定容器内へ充填する。当該測定容器の底面に張られたフィルム面において気泡や空間が認められず、平滑な測定面を得ることが出来ていることを確認する。
もし、鉱石試料の流動性不足により平滑な測定面を得ることが出来ていない場合は、「（３）純水添加混合工程」へ戻って、鉱石試料への純水添加、混合を再度実施する。
【００４７】
（５）二次Ｘ線およびコンプトン散乱Ｘ線の測定と分析結果の算出工程
蛍光Ｘ線分析装置を用い、鉱石試料Ａ〜Ｄからの二次Ｘ線強度とコンプトン散乱Ｘ線強度の値とを測定し、「１．鉱石試料に含有される分析対象元素の定量方法、（３）分析対象である元素の濃度と分析対象元素から発生する補正Ｘ線強度との関係を求める工程、〈２〉鉱石試料に含有される分析対象元素の濃度の算出」欄にて説明したように、水分率を変化させた鉱物試料の補正Ｘ線強度とコンプトン散乱Ｘ線強度とから第一の直線回帰式を求める。
次に、鉱石試料の水分率をＸ軸にとり、当該鉱石試料に含有される分析対象元素の蛍光Ｘ線強度をコンプトン散乱Ｘ線強度で除した補正Ｘ線強度の値をＹ軸にとって、第二の直線回帰式を求める。
【００４８】
そして、予め、所定の分析方法によって定量していた三次鉱石試料Ａｗｅｔ０％〜Ｄｗｅｔ０％に含有される分析対象元素の濃度と、鉱石試料Ａ〜Ｄに係る第二の直線回帰式における傾きの値とから、分析対象元素の濃度と第二の直線回帰式における傾きの値との関係を示す第三の直線回帰式を算出する。
一方、鉱石試料Ｅ、Ｆ、Ｇ・・・の二次Ｘ線強度とコンプトン散乱Ｘ線強度とから、補正Ｘ線強度と水分率を算出する。そして、鉱石試料Ｅ、Ｆ、Ｇ・・・の各々へ、さらに水分を添加し、再度、補正Ｘ線強度と水分率を算出する。
【００４９】
次に、当該２点の補正Ｘ線強度と水分率との値を、上述した鉱石試料の水分率をＸ軸にとり、当該鉱石試料に含有される分析対象元素の蛍光Ｘ線強度をコンプトン散乱Ｘ線強度で除した補正Ｘ線強度の値をＹ軸にとったグラフへプロットする。そして、鉱石試料Ｅ、Ｆ、Ｇ・・・の各々において、当該２つのプロット点を結ぶ第四の１次式の傾きの値を算出する。
鉱石試料Ｅ、Ｆ、Ｇ・・・の各々に係る第四の１次式の傾きの値を第三の直線回帰式に代入することにより、鉱石試料Ｅ、Ｆ、Ｇ・・・の各々に含有される分析対象元素の濃度を算出する。
【００５０】
（６）まとめ
以上、説明した（１）〜（５）の工程を、例えば、一の鉱石採掘場、所定鉱石の一の鉱脈、等に存在する原料鉱石において実施し、一旦、第一および第二の直線回帰式を求めた後は、当該一の鉱石採掘場や、鉱石の一の鉱脈等から新たに採取された鉱石試料が、塊状であったり粘土状であったりしても、蛍光Ｘ線分析装置を用いて、迅速、簡便に分析対象元素の濃度を精度よく分析することが出来た。
【実施例】
【００５１】
（実施例１）
〈試料の調製〉
非鉄金属鉱山の原料鉱石の、互いに離れた範囲の４箇所から、Ａ、Ｂ、Ｃ、Ｄ４種の鉱石試料をサンプリングした。当該鉱石試料はいずれも塊状を有しており、水分率は３０質量％であった。当該塊状を有する鉱石試料Ａ（水分率３０質量％）の外観を図２に示す。
当該塊状を有する鉱石試料Ａを測定容器内に充填した際、当該測定容器底部のフィルム面より見た外観を図３に示す。図３から解るように、フィルムと鉱石試料との間に多数の空隙が存在した。
【００５２】
そこで、［実施の形態］欄の「２．鉱石試料に含有される分析対象元素の濃度を分析する方法」にて説明したように、鉱石試料中の水分率を調整した。
具体的には、まず鉱石試料Ａを乾燥して鉱石試料Ａ（水分率０質量％）とした。次に、鉱石試料Ａ（水分率０質量％）を８分割して、それぞれをプラスチック製の密閉可能な容器へ入れ、そのまま、または、所定量の純水を添加し、容器を密閉後に当該容器を上下に振って攪拌した。そして、鉱石試料Ａ（水分率０質量％）、鉱石試料Ａ（水分率５質量％）、鉱石試料Ａ（水分率１０質量％）、鉱石試料Ａ（水分率１５質量％）、鉱石試料Ａ（水分率２０質量％）、鉱石試料Ａ（水分率３０質量％）、鉱石試料Ａ（水分率４０質量％）、鉱石試料Ａ（水分率５０質量％）を調製した。
攪拌後に当該容器の蓋を開け、当該容器を動かしながら鉱石試料の塊が認められるかを目視で確認したところ、鉱石試料Ａ（水分率３０質量％）に塊が認められた。他の鉱石試料には塊が認められなかった。
【００５３】
〈二次Ｘ線とコンプトン散乱Ｘ線との測定〉
鉱石試料Ａ（水分率０質量％〜５０質量％）の平滑な測定面に１次Ｘ線を照射して、分析対象元素であるＮｉから発生する二次Ｘ線の強度と、コンプトン散乱Ｘ線強度とを測定した。
水分率をＸ軸に、Ｎｉの二次Ｘ線の強度をＹ軸にとったグラフを図６に、水分率をＸ軸に、コンプトン散乱Ｘ線強度をＹ軸にとったグラフを図７に示す。
図７のグラフより、水分率とコンプトン散乱Ｘ線強度との関係を示す第一の直線回帰式を最小二乗法により求めたところ式１が得られた。
Ｙ＝−０．０６８５Ｘ＋２．０１８４・・・・（式１）
次に、二次Ｘ線の強度の値をコンプトン散乱Ｘ線強度の値で除して補正Ｘ線強度を算出した。そして、水分率の値をＸ軸に、算出されたＮｉの補正Ｘ線強度をＹ軸にとったグラフを図８に示す。水分率と補正Ｘ線強度の値との関係を示す第二の直線回帰式を最小二乗法により求めたところ、Ｎｉに関しては式２が得られた。式２より第二の直線回帰式の傾きの値を求めた。尚、式１、式２を求める際、塊状となった鉱物試料Ａ（水分率３０質量％）のデータは用いなかった。また、Ｘ線管としては、ロジウムターゲットＸ線管を用いた。
Ｙ＝−０．２４７７Ｘ＋１８．７７７・・・・（式２）
【００５４】
以上説明した鉱石試料Ａに対する操作を鉱石試料Ｂ〜Ｄに対しても行った。
第一の直線回帰式は、鉱石試料Ａ〜Ｄにおいて実質的に一致した。また、鉱石試料Ａ〜Ｄのそれぞれにおいて、Ｎｉに関する第二の直線回帰式を求めた。そして、鉱石試料Ａ〜ＤのＮｉに関する第二の直線回帰式の傾きの値を求めた。
【００５５】
そして、予め、鉱石試料Ａ〜Ｄ（水分率０質量％）からＸＲＦにより求めておいたＮｉ濃度と、鉱石試料Ａ〜ＤのＮｉに関する第二の直線回帰式の傾きの値との関係を示す第三の直線回帰式を、最小二乗法を用いて求めた。
【００５６】
次に、鉱石試料Ｅをサンプリングした。当該鉱石試料も塊状を有していたので１回目の純水を添加し、測定容器底部のフィルム面と鉱石試料との間には空隙が存在しない状態とした。そして鉱石試料Ｅの平滑な測定面に１次Ｘ線を照射して、分析対象元素であるＮｉから発生する二次Ｘ線の強度と、コンプトン散乱Ｘ線強度とを測定した。そして、測定されたコンプトン散乱Ｘ線強度へ式１で示す第一の直線回帰式を適用して、純水を添加した鉱石試料Ｅの水分率を算出した。次に、二次Ｘ線の強度の値をコンプトン散乱Ｘ線強度の値で除して補正Ｘ線強度を算出した。算出された鉱石試料Ｅの水分率と補正Ｘ線強度とが示す点を、上述した図８に示すグラフにプロットした（１回目）。
【００５７】
次に、上述した純水を添加した鉱石試料Ｅへ２回目の純水を添加した。このとき、合計２回の純水添加量が、鉱石試料Ｅの重量の５０質量％を超えないように注意した。そして、１回目の純水を添加した際と同様の操作を行って、算出された鉱石試料Ｅの水分率と補正Ｘ線強度とが示す点を、上述した図８に示すグラフにプロットした（２回目）。
そして、１回目および２回目のプロットを結ぶ一次式を求め、当該一次式の傾きの値を求めた。そして、当該一次式の傾きの値と第三の直線回帰式とから、鉱石試料ＥにおけるＮｉ濃度を求めた。
【００５８】
以下、鉱石試料中のＡｌ、Ｓｉについても、上述したＮｉの場合と同様の測定と操作を行って、鉱石試料ＥにおけるＡｌ、Ｓｉの濃度を求めた。
【００５９】
尚、実施例１において使用した蛍光Ｘ線装置は、Ｍａｌｖｅｒｎ  Ｐａｎａｌｙｔｉｃａｌ社製のＡｘｉｏｓ  Ａｄｖａｎｃｅｄ  ４ｋＷである。
【００６０】
尚、本実施例の効果を確認する為に、敢えて鉱石試料Ｅを乾燥して鉱石試料Ｅ（水分率０質量％）を作製した。そして、鉱石試料Ｅ（水分率０質量％）におけるＮｉ、Ａｌ、Ｓｉの濃度をＸＲＦにより求めた。
そして、本発明に係る分析方法で求めた鉱石試料ＥのＮｉ、Ａｌ、Ｓｉの濃度と、ＸＲＦにより求めた鉱石試料Ｅ（水分率０質量％）におけるＮｉ、Ａｌ、Ｓｉの濃度とを比較したところ、その差は１０％未満であった。即ち、鉱石試料Ｅを乾燥することなく、逆に純水を２回添加した鉱石試料Ｅから測定した二次Ｘ線強度と、コンプトン散乱Ｘ線強度とから、鉱石試料ＥのＮｉ濃度の値を精度良く求めることが出来た。この結果、本発明に係る水分率補正方法が有効であることが理解できる。従って、水分を含む鉱石試料に含有される分析対象元素の濃度を、蛍光Ｘ線分析法を用いて迅速、簡便に分析することが出来、塊状や粘土状である鉱石試料に含有される分析対象元素の濃度を、蛍光Ｘ線分析法を用いて迅速、簡便に分析することが理解できる。
【図１】
2020165963.tif 000003
【図２】
2020165963.tif 000004
【図３】
2020165963.tif 000005
【図４】
2020165963.tif 000006
【図５】
2020165963.tif 000007
【図６】
2020165963.tif 000008
【図７】
2020165963.tif 000009
【図８】
2020165963.tif 000010